(57)【要約】【課題】この発明は、フイルムの端部同士を重ねて、または、突合せて接合用テープを用いて熱溶着する時、熱溶着部の両側縁において強度差によるが連続的に形成されず、仮に一部に引き裂きが起こったとしても、その裂け目が伝播せず丈夫な接合部の形成方法及び農業用フイルムを提供する。【解決手段】一対の熱可塑性合成樹脂フイルム１０ａ及び１０ｂ帯の側縁どうしを重ねて、または、突合せて接合用テープＴを重ねて、フイルム同士またはフイルムと接合用テープＴを熱溶着して広幅フイルムとしてあるものにおいて、前記熱溶着部１３が長さ方向に亘って凸凹に形成してあること。【選択図】  図３
2007030346.tif 000002
【特許請求の範囲】
【請求項１】
２枚の熱可塑性合成樹脂フイルムを熱溶着して幅あるいは長さを継ぐフイルムとして、熱溶着部の形状が、継ぎ長さ方向に亘って幅が凸凹に形成してあることを特徴とする農業用フイルム。
【請求項２】
熱溶着部の凹非溶着部は継ぎ長さ方向に、長さが１０ｍｍ乃至５０ｍｍ、間隔は１０ｍｍ乃至５０ｍｍ、幅方向の深さが５ｍｍ乃至１５ｍｍとしてあることを特徴とする請求項１記載の農業用フイルム。
【請求項３】
前記熱溶着部の幅のうち狭い部分の幅は、前記フイルム同士、または、接合用テープとフイルムの重なり幅のうちの一つの幅の５０％以上の幅としてあることを特徴とする請求項２又は３記載の農業用フイルム。
【発明の詳細な説明】
【技術分野】
【０００１】
この発明は、２枚の熱可塑性合成樹脂フイルムを熱溶着して幅あるいは長さを継ぐフイルムとして、熱溶着部を破れにくくしたことを特徴とする農業用フイルムに関する。
【背景技術】
【０００２】
従来この種の農業用フイルムを製造するに際してはインフレーション方式により製造した熱可塑性の合成樹脂フイルムが使用されており、その幅は８ｍ、１０ｍなど規格幅のものが製造販売されている。
しかし、現実の農場においては、これら規格寸法に合致しないものが必要となる場合があり、その場合は、フイルム販売店や専門の加工場において、目的の幅に合致させるため、２枚以上のフイルムの端同士を熱溶着して継ぎ合わせている。（図１−（１）参照）
さらに、加工場ではフイルムを効率よく商品化するために、長さが足りないフイルム同士を熱融着して目的の長さに仕上げる場合もある。（図１−（２）参照）
一般的なフイルムの場合には、互いのフイルムの端同士を重ねて熱融着できる（図２参照）が、農業用フイルムの中には、ハウス内面に防曇性、結露防止特性など付与のためコーティング処理されたものがあり、一般にこれらコーティング剤は、熱溶着特性が低下するため、この場合には、そのまま接合部を重ねて熱溶着することができず、通常はフイルム同士を突合せ、これに亘る接合用テープを外側（前記コーティング剤の塗布してない面）に重ねて、その重ね幅の殆どを同一幅に熱溶着して、目的の幅の農業用フイルムを得ている（図４（１）及び（２）参照）。
【特許文献１】特開平６−８８３号公報
【特許文献２】特開平７−２９９８６７号公報
【０００３】
しかしながら、農業用に使われている一般的なフイルムは、長さ方向に裂けやすい性質があり、フイルム同士、あるいはテープとフイルムが重なって溶着されている境界部１４では（図４参照）、厚みが異なることから、強度差が大きく伸び率に差がある。そのため、特に幅継ぎしたフイルムでは、境界部分に応力が集中し、フイルムが長さ方向に引き裂かれることがあり、この種の農業関係者においては、引き裂きの起こらない接合構造の開発が待望されている。
【発明の開示】
【発明が解決しようとする課題】
【０００４】
この発明は前記フイルムの接合部とその境界部１４において、急激な強度の差のある部分が連続的に形成されず、仮に一部に引き裂きが起こったとしても、その裂け目が伝播しにくい丈夫な接合部を有する農業用フイルムを提供する（図４参照）。
【課題を解決するための手段】
【０００５】
前記の課題を達成するために、この発明は一対の熱可塑性合成樹脂フイルムの側縁同士を重ね、あるいは突合せて接合用テープを重ねて、熱溶着して広幅フイルム、あるいは長さ継ぎフイルムとしてあるものにおいて、
熱溶着部の両側縁部が長さ方向に亘って凸凹に形成してあることを特徴とする広幅に接合してある農業用フイルムとする。(図２及び図３参照）
【０００６】
また前記の課題を達成するために、この発明の農業用フイルムの熱溶着部の凹非溶着部は継ぎ長さ方向に、長さが１０ｍｍ乃至５０ｍｍ、間隔は１０ｍｍ乃至５０ｍｍ、幅方向の深さが５ｍｍ乃至１５ｍｍとしてあることを特徴とする。
また前記の課題を達成するためにこの発明の農業用フイルムにおいて、前記熱溶着部の幅のうち、狭い部分の幅は前記凹部の幅は前記フイルム同士の重なり幅、接合用テープとフイルムの重なり幅のうちの一つの重なり幅の５０％以上の幅としてあることを特徴とすることが好ましい。
【発明の効果】
【０００７】
前述の通りに構成する請求項１乃至３記載の方法により、接合されたこの発明のものにおいては、フイルム同士、または、接合用テープとフイルムの熱溶着してある部分の境界部分の形状が凸凹にしてあるから、境界部１４がフイルムの長さ方向に直線に連続しておらず、仮に溶着部の凸部において、応力集中が起こり引き裂き力が作用したとしても、熱溶着部の凸部が無い凹部溶着部において充分に耐え、また凹部において引き裂き力が作用したとしても、前記凸部において充分に引き裂き力に耐え引き裂き部がフイルムの長さ方向に伝播せずフイルムが使用不能になることは無い。
現実に農業用フイルムとして、例外的な強風を除いては通常の強風程度においては引き裂かれることはない。
殊に、請求項２記載の発明の接合部形状のものにおいては、特に丈夫な接合部の農業用フイルムが得られる。
請求項３記載の発明においては、熱溶着部の凸凹部のうち凹部の部分の熱溶着部の幅はフイルム同士の重なり幅、若しくは接合用テープとフイルムの重なり幅の５０％以上の幅に形成してあるから、充分な接合強度を有し、接合部が剥離する虞はない。
【発明を実施するための最良の形態】
【０００８】
図２に示すものであり、この発明の実施の形態である。
熱可塑性合成樹脂フイルム１０ａ及び１０ｂは同質の農業用フイルムを同じ長さに切断したものである。
一般的なフイルムの場合は、前記フイルム１０ａ及び１０ｂの裏表をそろえて、側縁1２aと１２ｂをそのまま重ね、重ねた部分は熱溶着により接合されている。ハウス内面に防曇性、結露防止性などの付与のためコーティング処理している場合は、前記フイルム１０ａ及び１０ｂの側縁１２ａ及び１２ｂを突合せ（図３参照）、この上に農業用フイルム表面と同材の接合用テープＴを重ね、これらフイルム１０aと１０ｂと接合用テープＴとは熱溶着により接合されている。
この熱溶着部１３の形状はその両側縁部１４は角型の凸凹形状であり、その凸凹はせその長さ方向に長さが１０ｍｍ乃至５０ｍｍ、幅方向の深さが５ｍｍ乃至１２ｍｍとしてある。
左右の凸凹形状は相互に位置ずれさせ、接合部の強度の低下を防いである。
【０００９】
さらにこのとき、図２におけるフイルム１０ａと１０ｂとを重ね合わせた部分の重なり幅２０、および、図３における接合用テープＴとフイルム１０ａ、又は１０ｂとの重なり幅２１は、熱溶着部１３の最大幅２２よりも１〜４ｍｍ大きく、２０ｍｍ乃至６０ｍｍとする。あまり大きすぎると、フイルム生地が無駄であり、接合部に依る遮光が起こり、また逆に、幅が狭いと、熱溶着部の接合強度が不足する。そのため、幅の狭い部分の幅２２、つまり凹部部分の熱溶着幅２２は、前記の重なり幅２０又は２１の５０％以上の幅として、充分な熱溶着部１３の接合強度を持たせている。重なり幅２０および２１は熱溶着部１３の幅よりも１〜４ｍｍ大きいことが好ましく、さらに好ましくは２〜３ｍｍ大きいことが望まれる。これらの数値には限定的な意味はない。
【実施例１】
【００１０】
図２に示すものであり、２枚のフイルム１０ａ、１０ｂを重ねて、その重なり幅２０は２２ｍｍとし、熱溶着した部分の構造はその両側縁部１４の熱溶着部１３の形状が凸凹に形成してあり、凸部１５及び凹部１６は共にフイルム１０ａ及び１０ｂの長さ方向に５０ｍｍとし、凹部１６の側縁より深さｄは５ｍｍに形成され、左右両側縁１４の凸凹位置は半サイクル位置がずらして形成してある。
熱溶着部１３の幅２２は前記重なり幅２０より２ｍｍ狭くしてある。
【実施例２】
【００１１】
図３に示すものであり、２枚のフイルム１０ａ、１０ｂそれぞれの側縁部１２ａ、１２ｂを接触突合せ、若しくは両側縁同士を若干重ね合わせ、突合せ部に跨るように幅が４２ｍｍの接合用テープＴを重ね、熱溶着部１３の構造はその両側縁部１４の熱溶着部１３の形状が凸凹に形成してあり、凸部１５の幅はフイルム１０ａ及び１０ｂの長さ方向に２０ｍｍとし、凹部１６は接合用テープＴの側縁より１０ｍｍ凹み長さ方向に４０ｍｍに形成され、左右両側縁１４の凸凹位置は半サイクル位置がずらして形成してある。
この例においても熱溶着部１３のフイルム１０ａ又は１０ｂと重なり合った部分の熱溶着部１３のうち広い部分の幅２２は前記テープの幅２１半分の幅より１ｍｍ狭くしてある。
前述の実施例において、接合用テープＴとフイルム１０a又は１０ｂの重なり幅２１は計算上それぞれ２１ｍｍであり、熱溶着部１３の凸部１５から側縁部１２a及び１２ｂまでの幅は２０ｍｍであり、凹部１６部縁から側縁部１２a及び１２ｂまでの幅２２は１１ｍｍとなり、この幅２２は前記重なり幅２１の５０％以上に形成してあることになり、請求項３記載の発明を含む実施例としてあり、充分な接合強度が保持させてある。
【図面の簡単な説明】
【００１２】
【図１】農業用フイルムの熱溶着部位の種類を示す。
【図２】この発明の実施例１の熱溶着部形状を示す一部省略平面図である。
【図３】この発明の実施例２の溶着部形状を示す一部省略平面図である。
【図４】従来例の溶着部形状を示す平面図である。
【符号の説明】
【００１３】
１０ａ、１０ｂ  農業用フイルム
１２ａ、１２ｂ  農業用フイルム１０ａ、１０ｂの側縁部
Ｔ              接合用テープ
１３          熱溶着部
１４          熱溶着側縁
２０          重ね幅
２１          接合用テープＴの幅
２２          熱溶着部の全幅
【図１】
2007030346.tif 000003
【図２】
2007030346.tif 000004
【図３】
2007030346.tif 000005
【図４】
2007030346.tif 000006